(57)【要約】      （修正有）【課題】熱可塑性樹脂や熱硬化性樹脂の原料としての用途が期待される、新規なイソシアヌレート化合物を提供する。【解決手段】化学式（I）または化学式（II）で示されるグリシジルイソシアヌレート化合物。2014019736.tif 000009（Ｒ１、Ｒ２及びＲ３は、アルキル基、アリール基もしくはベンジル基を表す。）【選択図】なし【特許請求の範囲】
【請求項１】
化学式（I）または化学式（II）で示されるグリシジルイソシアヌレート化合物。
【化１】
2014019736.tif 000008
（式中、Ｒ１、Ｒ２及びＲ３は、同一または異なって、アルキル基、アリール基もしくはベンジル基を表す。）
【発明の詳細な説明】
【技術分野】
【０００１】
本発明は、新規なグリシジルイソシアヌレート化合物に関するものである。
【背景技術】
【０００２】
イソシアヌレート化合物を熱可塑性樹脂や熱硬化性樹脂の原料として用いた場合には、同化合物の有するリジッドなトリアジン骨格が、重合体の分子中に取り込まれることにより、樹脂の機械的強度、寸法安定性、耐熱性、耐薬品性、耐加水分解性、耐候性（耐光性）、難燃性、電気的特性等を改善することができる。そのため、目的や用途に応じて数多くの種類のイソシアヌレート化合物が開発・検討され、また実用に供されている。
【０００３】
本発明に類似する物質として、例えば特許文献１には、化学式（III）で示されるグリシジルイソシアヌレート化合物が開示されている。
【０００４】
【化１】
2014019736.tif 000002
【先行技術文献】
【特許文献】
【０００５】
【特許文献１】特開２００８−２０１８５１号公報
【発明の概要】
【発明が解決しようとする課題】
【０００６】
本発明は、熱可塑性樹脂や熱硬化性樹脂の原料としての用途が期待される、新規なイソシアヌレート化合物を提供することを目的とする。
【課題を解決するための手段】
【０００７】
本発明者らは、前記の課題を解決するために鋭意研究を重ねた結果、化学式（I）または化学式（II）で示されるグリシジルイソシアヌレート化合物を合成し得ることを認め、本発明を完成するに至ったものである。
【０００８】
【化２】
2014019736.tif 000003
（式中、Ｒ１、Ｒ２及びＲ３は、同一または異なって、アルキル基、アリール基もしくはベンジル基を表す。）
【発明の効果】
【０００９】
本発明のグリシジル基を有するイソシアヌレート化合物は、従来知られた熱可塑性樹脂や熱硬化性樹脂の原料としての用途が期待される。これらの場合には、同化合物が有するリジッドなトリアジン骨格が、重合体の分子中に取り込まれることにより、樹脂の機械的強度、寸法安定性、耐熱性、耐薬品性、耐加水分解性、耐候性（耐光性）、難燃性、電気的特性等を改善することができる。
また、ポリエステル化合物（樹脂）、エポキシ化合物（樹脂）、シリコン化合物（樹脂）による改質や、それらとの併用により、前記の改善効果を高めることができる。
【発明を実施するための形態】
【００１０】
以下、本発明を詳細に説明する。
本発明のグリシジルイソシアヌレート化合物が合成される工程を表す反応スキーム（Ａ）及び同（Ｂ）を以下に示す。
【００１１】
【化３】
2014019736.tif 000004
（但し、式中のＲ１、Ｒ２及びＲ３は、前記と同様である。）
【００１２】
【化４】
2014019736.tif 000005
（但し、式中のＲ１、Ｒ２及びＲ３は、前記と同様である。）
【００１３】
反応スキーム（Ａ）：化学式（IV）で示される１−アリル−３，５−ジグリシジルイソシアヌレートと、化学式（VI）で示されるケイ素化合物とを、適宜の反応溶媒中において、触媒を使用してヒドロシリル化反応させることにより合成することができる。
反応スキーム（Ｂ）：化学式（V）で示される１，３−ジアリル−５−グリシジルイソシアヌレートと、化学式（VI）で示されるケイ素化合物とを、適宜の反応溶媒中において、触媒を使用してヒドロシリル化反応させることにより合成することができる。
【００１４】
なお、前記の化学式（I）、化学式（II）及び化学式（VI）の式中に現れるＲ１、Ｒ２ならびにＲ３は、同一または異なって、アルキル基、アリール基もしくはベンジル基を表すが、アルキル基としては、
メチル基、
エチル基、
プロピル基、
イソプロピル基、
ブチル基、
イソブチル基、
ｔ−ブチル基、
ペンチル基、
ヘキシル基、
ヘプチル基、
オクチル基、
ノニル基、
デシル基等を例示することができる。
【００１５】
また、アリール基としては、
フェニル基、
ナフチル基、
アントラセニル基等を例示することができる。
【００１６】
化学式（VI）で示されるケイ素化合物の入手のし易さの観点から、Ｒ１、Ｒ２及びＲ３は、同一または異なって、メチル基、エチル基、プロピル基、イソプロピル基、ブチル基、イソブチル基、ｔ−ブチル基またはフェニル基であることが好ましい。
【００１７】
前記のヒドロシリル化反応に使用される触媒としては、ヒドロシリル化反応の触媒活性を奏するものであれば特に制限はないが、例えば、
白金の単体、
アルミナ、シリカ、カーボンブラック等の担体に固体白金を担持させたもの、
塩化白金酸、
塩化白金酸とアルコール、アルデヒド、ケトン等との錯体、
白金−オレフィン錯体、
白金−ビニルシロキサン錯体、
白金−ホスフィン錯体、
ジカルボニルジクロロ白金、
カールシュテト触媒等が挙げられる。
なお、これらの触媒は単独で使用してもよく、２種以上を組み合わせて使用してもよい。
【００１８】
また、白金化合物以外の触媒の例としては、ＲｈＣｌ（ＰＰｈ）３、ＲｈＣｌ３、ＲｈＡｌ２Ｏ３、ＲｕＣｌ３、ＩｒＣｌ３、ＦｅＣｌ３、ＡｌＣｌ３、ＰｄＣｌ２・２Ｈ２Ｏ、ＮｉＣｌ２ＴｉＣｌ４等が挙げられる。
【００１９】
これらの中では、原料の入手のし易さの観点から、塩化白金酸、白金−オレフィン錯体、白金−ビニルシロキサン錯体が好ましい。
【００２０】
これらの触媒の使用量（添加量）に特に制限はないが、同使用量の下限は、ケイ素化合物のＳｉＨ基１モルに対して１０−８モルであることが好ましく、１０−６モルであることがより好ましい。同使用量の上限は、ケイ素化合物のＳｉＨ基１モルに対して１０−１モルであることが好ましく、１０−２モルであることがより好ましい。
【００２１】
前記のヒドロシリル化反応においては、これらの触媒と共に、助触媒を使用してもよく、助触媒の例としては、トリフェニルホスフィン等のリン系化合物、ジメチルマレート等の１，２−ジエステル系化合物、２−ヒドロキシ−２−メチル−１−ブチン等のアセチレンアルコール系化合物、単体の硫黄等の硫黄系化合物、トリエチルアミン等のアミン系化合物等が挙げられる。
【００２２】
これらの助触媒の使用量（添加量）に特に制限はないが、同使用量の下限は、触媒１モルに対して１０−２モルであることが好ましく、１０−１モルであることがより好ましい。同使用量の上限は、触媒１モルに対して１０２モルであることが好ましく、１０モルであることがより好ましい。
【００２３】
前記のヒドロシリル化反応に使用する反応溶媒としては、反応に関与しないものであれば公知のものを制限なく使用することができるが、例えば、ヘキサン、トルエン等の炭化水素類、クロロホルム、ジクロロメタン等のハロゲン化炭化水素類、酢酸エチル等のエステル類、テトラヒドロフラン、ジオキサン、エチレングリコールジメチルエーテル等のエーテル類等が挙げられる。なお、これらの反応溶媒を組み合わせて使用してもよい。
【００２４】
前記のヒドロシリル化反応における反応温度に特に制限はないが、下限の反応温度としては３０℃が好ましく、５０℃がより好ましく、上限の反応温度としては２００℃が好ましく１５０℃がより好ましい。
同反応時間については、反応温度に応じて適宜設定すればよい。
また、この反応は常圧で行うことができる。
【００２５】
本発明のグリシジルイソシアヌレート化合物を、熱可塑性樹脂や熱硬化性樹脂の原料として用いる場合には、同化合物が有するリジッドなトリアジン骨格が、重合体の分子中に取り込まれることにより、樹脂の機械的強度、寸法安定性、耐熱性、耐薬品性、耐加水分解性、耐候性（耐光性）、難燃性、電気的特性等の改善が期待できる。
【００２６】
特許第４７０２５５９号公報（引用により本明細書に含む）には、半導体を製造するリソグラフィープロセスにおいて、半導体基板上に塗布されたフォトレジスト層への露光照射光の半導体基板からの反射を軽減させる反射防止膜に関する発明が記載され、その反射防止膜を形成するために使用される組成物の成分として、ジグリシジルイソシアヌレート化合物（ジグリシジルイソシアヌル酸化合物と同義である）を原料とする反応物が提案されている。
このジグリシジルイソシアヌレート化合物の代替物質として、本願発明のグリシジルイソシアヌレート化合物の利用が期待される。
加えて、本発明のグリシジルイソシアヌレート化合物は、分子中にケイ素原子を含むことから、ハードマスク用途での利用についても期待される。
【実施例】
【００２７】
以下、本発明を実施例に示した合成試験によって具体的に説明するが、本発明はこれらに限定されるものではない。なお、合成試験に使用した主原料は、以下のとおりである。
【００２８】
［主原料］
・１−アリル−３，５−ジグリシジルイソシアヌレート（四国化成工業社製）
・トリエチルシラン（東京化成工業社製）
・ジメチルフェニルシラン（同上）
・白金−２，４，６−テトラメチル−２，４，６，８−テトラビニルシクロテトラシロキサン錯体  メチルビニルシクロシロキサン溶液（シグマアルドリッチ社製）
【００２９】
〔実施例１〕
＜１−トリエチルシリルトリメチレン−３，５−ジグリシジルイソシアヌレートの合成＞
温度計を備えた１００ｍＬフラスコに、１−アリル−３，５−ジグリシジルイソシアヌレート２．８１ｇ（１０．０ｍｍｏｌ）、トリエチルシラン２．３３ｇ（２０．０ｍｍｏｌ）及びトルエン１０ｍＬを投入し、反応液を調製した。
この反応液に、室温下、白金−２，４，６−テトラメチル−２，４，６，８−テトラビニルシクロテトラシロキサン錯体  メチルビニルシクロシロキサン溶液（０．１０４Ｍ）０．１ｍＬ（０．０１ｍｍｏｌ）を添加し、攪拌しながら６５℃にて１時間反応を行った。
続いて、反応液を減圧下で濃縮し、得られた濃縮物をシリカゲルクロマトグラフィー（酢酸エチル／ヘキサン＝３／１、ｖ／ｖ）により精製し、生成物として無色の液体３．８４ｇ（収率９７％）を得た。
【００３０】
得られた液体の１Ｈ−ＮＭＲスペクトルデータは、以下のとおりであった。
1H-NMR(CDCl3) δ：4.18(ddd, 2H), 4.00 (dd, 2H),
3.86 (dd, 2H), 3.24-3.28 (m, 2H), 2.83 (dd, 2H), 2.69-2.71 (m, 2H), 1.59-1.67
(m, 2H), 1.26 (t, 2H), 0.93 (t, 9H), 0.51 (q, 6H).
また、この液体のＩＲスペクトルデータは、図１に示したチャートのとおりであった。
これらのスペクトルデータより、得られた生成物は、化学式（I-1）で示される１−トリエチルシリルトリメチレン−３，５−ジグリシジルイソシアヌレートであるものと同定した。
【００３１】
【化５】
2014019736.tif 000006
【００３２】
〔実施例２〕
＜１−ジメチルフェニルシリルトリメチレン−３，５−ジグリシジルイソシアヌレートの合成＞
温度計を備えた１００ｍＬフラスコに、１−アリル−３，５−ジグリシジルイソシアヌレート２．８１ｇ（１０．０ｍｍｏｌ）、ジメチルフェニルシラン２．７３ｇ（２０．０ｍｍｏｌ）及びトルエン１０ｍＬを投入し、反応液を調製した。
この反応液に、室温下、白金−２，４，６−テトラメチル−２，４，６，８−テトラビニルシクロテトラシロキサン錯体  メチルビニルシクロシロキサン溶液（０．１０４Ｍ）０．１ｍＬ（０．０１ｍｍｏｌ）を添加し、攪拌しながら、６５℃にて１時間反応を行った。
続いて、反応液を減圧下で濃縮し、得られた濃縮物をシリカゲルクロマトグラフィー（酢酸エチル／ヘキサン＝３／１、ｖ／ｖ）により精製し、生成物として白色の固体４．０７ｇ（収率９７％）を得た。
【００３３】
得られた固体の融点と１Ｈ−ＮＭＲスペクトルデータは、以下のとおりであった。
融点：69-72℃
1H-NMR(CDCl3) δ：7.48-7.51 (m, 2H), 7.35-7.36 (m,
3H), 4.16 (ddd, 2H), 4.01 (dd, 2H), 3.86 (dd, 2H), 3.23-3.27 (m, 2H), 2.82 (dd,
2H), 2.68-2.70 (m, 2H), 1.62-1.70 (m, 2H), 0.75-0.79 (m, 2H), 0.29 (s, 6H).
また、この固体のＩＲスペクトルデータは、図２に示したチャートのとおりであった。
これらのスペクトルデータより、得られた生成物は、化学式（I-2）で示される１−ジメチルフェニルシリルトリメチレン−３，５−ジグリシジルイソシアヌレートであるものと同定した。
【００３４】
【化６】
2014019736.tif 000007
【図面の簡単な説明】
【００３５】
【図１】実施例１で得られた液体のＩＲスペクトルチャートである。
【図２】実施例２で得られた固体のＩＲスペクトルチャートである。
【産業上の利用可能性】
【００３６】
本発明のグリシジルイソシアヌレート化合物及びその重合物は、反射防止膜、発光ダイオード、プラスチックレンズ、プリズム、光ファイバー、情報記録媒体用基板、フィルター等の光学部品等の材料、具体的には、半導体素子／集積回路（ＩＣ他）、個別半導体（ダイオード、トランジスタ、サーミスタなど）として、ＬＥＤ（ＬＥＤランプ、チップＬＥＤ、受光素子、光半導体用レンズなど）、センサー（温度センサー、光センサー、磁気センサー）、受動部品（高周波デバイス、抵抗器、コンデンサなど）、機構部品（コネクター、スイッチ、リレーなど）、自動車部品（回路系、制御系、センサー類、ランプシールなど）、接着剤（光学部品、光学ディスク、ピックアップレンズなど）、光学用フィルムの表面部コーティング剤等として有用である。
【図１】
2014019736.tif 000010
【図２】
2014019736.tif 000011